(57)【特許請求の範囲】
【請求項１】
坪量が９５〜１３０ｇ／ｍ２の単層で構成され、
クルパック装置によりクレープ加工を施すことにより、ＪＩＳ−Ｐ８１１３に準拠して測定した横方向の引張強度と横方向の破断伸びとの積を３０〜６５とし、
フリーネスが４５０〜６５０ｃｃに調整された原料パルプを用いることを特徴とするクラフト紙袋の化粧紙または補強紙に用いられるクラフト紙。
【請求項２】
ＪＩＳ−Ｐ８１１３に準拠して測定した横方向の引張強度が３．７〜５．６ｋＮ／ｍ、横方向の破断伸びが７．０〜１０．０％であり、かつＪＩＳ−Ｐ８１１７に準拠して測定した透気度が４０〜１５０秒であることを特徴とする請求項１に記載のクラフト紙袋の化粧紙または補強紙に用いられるクラフト紙。
【請求項３】
ＪＩＳ−Ｐ８１１３に準拠して測定した（横方向の引張強度／縦方向の引張強度）の比率を３０〜５０％とすることを特徴とするクラフト紙袋の化粧紙または補強紙に用いられる請求項１又は請求項２に記載のクラフト紙。
【発明の詳細な説明】
【技術分野】
【０００１】
本発明はクラフト紙に関し、さらに詳細には、クラフト紙袋に用いられる化粧紙または補強紙に関する。
【背景技術】
【０００２】
クラフト紙袋は、セメントやお米、デンプン、小麦粉、砂糖、塩などの主に協業製品を２５〜５０ｋｇ充填し、保管、輸送するために用いられる紙袋であるが、充填から保管、輸送、使用に至る工程でクラフト紙袋が破袋しないだけの非常に高い強度が要求される。
【０００３】
そのため、クラフト紙袋に用いられるクラフト紙には、ＪＩＳ−Ｐ３４０１に規格化されているように、その用途などによりクラフト紙１種〜５種があり、それぞれ一定以上の引張強さ、破断伸び、引裂強さ、サイズ度が規格化されている。
【０００４】
また、ＪＩＳ−Ｚ１５３１−１には、ひだなしやひだ付き、ミシン縫いや底ばりなど各種紙袋の種類が記載されている。
【０００５】
さらに、ＪＩＳ−Ｚ０２１５やＪＩＳ−Ｚ１５３２には、ミシン縫いやクラフト紙袋の縫い目強さ試験方法、クラフト紙袋−底のりばり強さ試験方法が規格化され、クラフト紙袋の破袋評価の一つとして用いられている。
【０００６】
クラフト紙袋が破袋しないためには、上記のとおり、クラフト紙の強度、ミシン目の縫い目強度、のりばり強度が重要であることは勿論であるが、この種のクラフト紙袋の上部及び／または下部のミシン目部分やのりばり部分には、クラフト紙袋の強度を補強し、破袋を防止する化粧紙や補強紙と呼ばれる紙が、縫い込まれ、あるいは糊付けされている。
【０００７】
このような化粧紙または補強紙として、クラフト紙袋胴部分に用いる重包装クラフト紙やクルパック紙が用いられることが多いが、クラフト紙袋が破袋する場合には、力が集中しやすい袋の上部または下部のミシン目部分やのりばり部分が破れ、さらに化粧紙や補強紙を破って破袋に至るケースが多いのが実情である。
【０００８】
そこで、クラフト紙袋の破袋を防止するために、例えば特許文献１に示されるように、クラフト紙において、それまでの重包装用クラフト紙やクルパック紙よりもさらに強度を高めた技術が開示されている。
【０００９】
すなわち、この特許文献１には、紙匹の多層形成を多層すき抄紙機のすき網部にて行い、シリンダ乾燥および自由乾燥を併用して、紙匹を乾燥した後、紙匹にマイクロクレープ加工を含むクレープ加工とつや出しを選択して施して紙匹を収縮させ、その破断伸びを縦方向で２．５％以上、横方向で５％以上にさせる多層すき抄紙機によるクラフト紙の製造方法が開示されている。
【００１０】
しかしながら、この技術は多層抄きであること、及び自由乾燥を併用する必要があることから、クラフト紙の生産時に断紙トラブルが起こりやすく、またクラフト紙に不用意なシワが入りやすいため、生産性が低下すると共に、製造コストが高くなるなどの問題があった。
【００１１】
また、クラフト紙の伸長降伏点を高めるために、高速熱風乾燥フード、及びいわゆる「滑空シリンダ（ａｉｒ  ｇｌｉｄｅ  ｃｙｌｉｎｄｅｒｓ）」が用いられている。高速熱風乾燥フードとは、乾燥シリンダ表面を走行する紙匹に上方から熱風を吹き付けるものである。また、滑空シリンダとは、ノズルを内装している凸面上を移動する紙匹に対し、内装されたノズルを介して下方から熱風を吹き付けて紙匹を自在に浮動させるものである。
【００１２】
これら２つの方法によれば、クラフト紙を加熱シリンダに当接させて乾燥させる従来の方法に比べ、クラフト紙の伸長降伏点、特に横方向の伸長降伏点を高めることができる。しかし、この一方で、クラフト紙の紙面が凸凹になり、表面が粗くなるという問題があった。また、微小な操業状態の変化によっても、紙にシワが入りやすく、また断紙などの操業トラブルが発生しやすいという問題もあった。
【００１３】
この他にも例えば特許文献２に示されるように、高い縦伸び及び横伸びを得ることによりクラフト紙の強度を高める技術が開示されている。また、この技術の関連技術として例えば特許文献３〜８が開示されている。
【００１４】
このような技術は、高い縦伸び及び横伸びを得て、クラフト紙の強度を高めることができ、クラフト紙袋の破袋を防止することができる。しかしながら、このような高い縦伸び及び横伸びを得るために、大掛かりで特別な製造装置が必要であるため、このような技術を容易に実施することが困難であった。
【特許文献１】特開昭５９−１３７６９４号公報
【特許文献２】特開２００３−２８６６９６号公報
【特許文献３】特開２００４−３０７１号公報
【特許文献４】特開２００４−１１５９８９号公報
【特許文献５】特開２００４−１１５９８８号公報
【特許文献６】特開２００４−１２４２７２号公報
【特許文献７】特開２００５−２３４５６号公報
【特許文献８】特開２００５−２９０５９０号公報
【発明の開示】
【発明が解決しようとする課題】
【００１５】
本発明は、上述したような実情に鑑みてなされたもので、その目的とするところは、大掛かりな製造装置を用いることなく、優れた引張強度及び破断伸び特性を有し、破袋が少なく、また製袋適性に優れるクラフト紙袋の化粧紙及び／または補強紙に用いられるクラフト紙を提供することにある。
【課題を解決するための手段】
【００１６】
本発明の上記目的は、  坪量が９５〜１３０ｇ／ｍ２の単層で構成され、クルパック装置によりクレープ加工を施すことにより、ＪＩＳ−Ｐ８１１３に準拠して測定した横方向の引張強度と横方向の破断伸びとの積を３０〜６５とし、フリーネスが４５０〜６５０ｃｃに調整された原料パルプを用いることを特徴とするクラフト紙袋の化粧紙または補強紙に用いられるクラフト紙を提供することによって達成される。
【００１７】
また、本発明の上記目的は、ＪＩＳ−Ｐ８１１３に準拠して測定した横方向の引張強度が３．７〜５．６ｋＮ／ｍ、横方向の破断伸びが７．０〜１０．０％であり、かつＪＩＳ−Ｐ８１１７に準拠して測定した透気度が４０〜１５０秒であることを特徴とするクラフト紙袋の化粧紙または補強紙に用いられるクラフト紙を提供することによって、効果的に達成される。
【００１８】
さらにまた、本発明の上記目的は、ＪＩＳ−Ｐ８１１３に準拠して測定した（横方向の引張強度／縦方向の引張強度）の比率を３０〜５０％とすることを特徴とするクラフト紙袋の化粧紙または補強紙に用いられるクラフト紙を提供することによって、より効果的に達成される。
【発明の効果】
【００１９】
本発明に係るクラフト紙によれば、坪量が９５〜１３０ｇ／ｍ２の単層とし、クルパック装置によりクレープ加工を施すことにより、横方向の引張強度と横方向の破断伸びとの積を３０〜６５としたので、優れた引張エネルギー吸収力を有する。従って、本発明に係るクラフト紙をクラフト紙袋の化粧紙及び／または補強紙として用いると、クラフト紙袋に内容物を充填する際や、内容物充填後の搬送、輸送時にかかる衝撃、落下等による衝撃の力を吸収することができるので、破袋を防止することができる。
【００２０】
また、横方向の引張強度を３．７〜５．６ｋＮ／ｍ、横方向の破断伸びを７．０〜１０．０％とし、かつ透気度を４０〜１５０秒としたので、内容物が充填されたクラフト紙袋が落下した際のような瞬間的な強い力、あるいは内容物が充填されたクラフト紙袋を倉庫に積層、保管する際のような比較的弱いが継続してかかる力のいずれの力も吸収することができ、高い破袋防止効果を有する。
【００２１】
さらにまた、（横方向の引張強度／縦方向の引張強度）の比率を３０〜６５％としたので、原材料の特性を最大限に生かすことができ、生産性を向上させることができる。
【発明を実施するための最良の形態】
【００２２】
以下、本発明に係るクラフト紙について詳細に説明する。なお、本発明に係るクラフト紙は、以下の実施形態に限定されるものではなく、特許請求の範囲を逸脱しない範囲内において、その構成を適宜変更できることはいうまでもない。
【００２３】
本発明に係るクラフト紙（以下、「本クラフト紙」と言う。）は、クラフト紙袋の化粧紙または補強紙として用いられる。
【００２４】
本クラフト紙は、坪量９５〜１３０ｇ／ｍ２の単層で形成され、クルパック装置によりクレープ加工が施されて構成されている。
【００２５】
本クラフト紙は、坪量が９５〜１３０ｇ／ｍ２であることが好ましく、１００〜１２５ｇ／ｍ２であるとより好ましい。なお、この坪量とはＪＩＳ−Ｐ８１２４に準拠して測定した米坪の値である。本クラフト紙は、クラフト紙袋の化粧紙または補強紙として用いられるが、坪量が９５ｇ／ｍ２未満であると、本願の所望とする破袋防止効果を得ることができない。一方、坪量が１３０ｇ／ｍ２を超えると、透気度が高くなるため、空気の通過速度が遅くなり通気性が悪化する。このため、例えばクラフト紙が用いられたクラフト紙袋が落下した場合、空気圧による力がかかるため、クラフト紙に大きな力が加わり、強度の増加幅以上にクラフト紙への負担がかかり、破袋しやすくなる。
【００２６】
坪量が９５〜１３０ｇ／ｍ２の単層で構成され、クルパック装置によりクレープ加工が施された本クラフト紙は、横方向の引張強度と横方向の破断伸びの積（横方向の引張強度×横方向の破断伸び）の値が３０〜６５、好ましくは３０〜５０である。ここで、引張強度、破断伸びとは、ＪＩＳ−Ｐ８１１３に準拠して測定した値である（以下、同様）。
【００２７】
積の値が３０未満であると内容物を充填、保管、輸送、使用に至る工程でクラフト紙袋にかかる力をクラフト紙が吸収できず、破袋に至る。一方、積の値が６５を超えるようにするためには、特別に強度を高めた原材料を使用する必要があり、コスト、生産効率などの問題が生じる。
【００２８】
本クラフト紙の原料パルプとしては、例えば広葉樹晒クラフトパルプ（ＬＢＫＰ）、針葉樹晒クラフトパルプ（ＮＢＫＰ）、広葉樹未晒クラフトパルプ（ＬＵＫＰ）、針葉樹未晒クラフトパルプ（ＮＵＫＰ）、広葉樹半晒クラフトパルプ（ＬＳＢＫＰ）、針葉樹半晒クラフトパルプ（ＮＳＢＫＰ）、広葉樹亜硫酸パルプ、針葉樹亜硫酸パルプ等の化学パルプ、ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）等の機械パルプ、茶古紙、クラフト封筒古紙、雑誌古紙、新聞古紙、チラシ古紙、オフィス古紙、段ボール古紙、上白古紙、ケント古紙、模造古紙、地券古紙等から製造される離解古紙パルプ、離解・脱墨古紙パルプ、または離解・脱墨・漂白古紙パルプ、あるいはケナフ、麻、葦等の非木材繊維から化学的にまたは機械的に製造されたパルプ等の公知の種々のパルプを使用することができる。
【００２９】
これらの原料パルプの中でも特に、本クラフト紙の引張強度、破断伸び、透気度などに起因する破袋防止効果を高めながら、生産性、製造コストなどをバランスよく、効率的に達成するために、ＮＢＫＰ、ＮＵＫＰなどの針葉樹クラフトパルプ（ＮＫＰ）を用いることが好ましい。
【００３０】
さらにまた、本クラフト紙は、その原料パルプにＮＫＰを８０質量％以上含有することが好ましく、さらにＮＫＰの含有量が９０質量％以上であると、クラフト紙袋の破袋防止効果をより高めることができる。
【００３１】
なお、原料パルプのＮＫＰの含有量が８０質量％未満であると、繊維長が長く、繊維の太さが太いＮＫＰの含有割合が少なくなるため、引張強度、破断伸びが低下し、破袋が発生しやすくなる。また、ＮＫＰの含有量の低下に伴い、繊維長が短く、繊維の太さが細い広葉樹クラフトパルプ（ＬＫＰ）や古紙パルプの割合が増えるので、クラフト紙の密度が高くなり、透気度が高くなって通気性が悪化し、破袋が発生しやすくなる。
【００３２】
なお、原料パルプを選択する場合には、引張強度や破断伸び、透気度などに影響のない範囲で、古紙パルプを可能な限り多く配合することが、エネルギー原単位や環境に与える負荷の軽減から好ましい。
【００３３】
また、上述した古紙パルプの中でも特に、クラフト紙としての各種品質特性をバランスよく、効率的に得るために、引張強度などに優れる茶古紙、クラフト封筒古紙から製造される古紙パルプを用いることが好ましい。
【００３４】
本クラフト紙の原料パルプのフリーネスは４５０〜６５０ｃｃとすることが好ましく、５００〜６００ｃｃとすることがより好ましい。原料パルプのフリーネスが４５０ｃｃ未満であると、原料パルプの繊維長が短くなるため、透気度が高くなり、破袋が発生しやすくなる。一方、フリーネスが６５０ｃｃを超えると、クラフト紙の引張強度や破断伸びが低下する傾向となるため、本クラフト紙をクラフト紙袋の化粧紙または補強紙として用いた場合、破袋が発生しやすくなる。また、製袋加工時にも破れが発生しやすくなる。
【００３５】
なお、フリーネスとは、ＪＩＳ−Ｐ８２２０に準拠して標準離解機にて試料を離解処理した後、ＪＩＳ−Ｐ８１２１に準拠してカナダ標準濾水度試験機にて測定した濾水度の値である。
【００３６】
また、内添薬品も、例えば硫酸バンド等の薬品定着剤、ロジン等のサイズ剤、ポリアクリルアマイド、澱粉等の紙力増強剤、ポリアマイド等の濾水度歩留り向上剤、ポリアミド、ポリアミン、エピクロルヒドリン等の耐水化剤、消泡剤、クレー、タルク、炭酸カルシウム等の填料、塩基性染料、酸性染料、アニオン性直接染料、カチオン性直接染料等の染料等、公知の種々のものを必要に応じて適宜使用できる。
【００３７】
クラフト紙が用いられるクラフト紙袋の実用強度は、クラフト紙の引張エネルギー吸収力（衝撃吸収力）と相関すると考えられている。ここで、引張エネルギー吸収力とは、クラフト紙を引張って破断させるのに要する単位面積当りの総仕事量のことであり、引張強度及び／または破断伸びにより決まる。従って、引張強度及び／または破断伸びが高くなれば、それだけ引張エネルギー吸収力を高めることができる。化粧紙または補強紙として用いられる本クラフト紙は、その引張エネルギー吸収力が、大きな応力のかかる所、特にクラフト紙の横方向において高められる必要がある。なお、横方向とは抄紙機の幅方向をいい、縦方向とは抄紙機の流れ方向をいう（以下、同様）。
【００３８】
紙の破断伸びを高めて、引張エネルギー吸収力を高める方法としては、紙匹にクレープ加工またはマイクロクレープ加工を施す方法がある。また、後者の例としてクルパック方式がある。なお、この破断伸びは、上述の使用原料、原料調整、後述する繊維配向などによっても調整することができるが、クルパック方式による調整も重要である。
【００３９】
このクルパック方式とは、クルパック装置を用い、紙匹をロールとエンドレスのゴム製ブランケットとの間に搬入し、ニップバーとゴム製ブランケットとで紙匹を圧縮する間に、あらかじめ伸長させておいたブランケットが収縮して紙匹を収縮させ、破断伸びを高める方法である。すなわち、クルパック装置では、主にクルパック装置入り側の製造スピードと、クルパック装置出側の製造スピードの比率と、ニップバーによる加圧力によって、クラフト紙の横方向の破断伸びを調整することができる。また、この方法によると、主に紙匹の横方向の破断伸びを高めることができるだけでなく、縦方向の破断伸びも高めることができ、また紙表面の滑らかさを損なわない。
【００４０】
また、本クラフト紙は、横方向の引張強度が３．７〜５．６ｋＮ／ｍ、好ましくは４．０〜５．６ｋＮ／ｍ、横方向の破断伸びが７．０〜１０．０％、より好ましくは８．０〜１０．０％、透気度が４０〜１５０秒、好ましくは７０〜１２０秒である。なお、透気度とはＪＩＳ−Ｐ８１１７に準拠して測定した値である（以下、同様）。
【００４１】
クラフト紙の横方向に引張強度が３．７ｋＮ／ｍ未満であると横方向の破断伸びも低下する傾向となり、横方向の引張強度の絶対値が低くなるため、破袋が発生しやすい傾向となる。一方、横方向の引張強度が５．６ｋＮ／ｍを超えるようにするためには、特別に強度を高めた原材料を使用する必要があり、コスト、生産効率などの問題が生じる。
【００４２】
横方向の破断伸びが７．０％未満であると、横方向の引張強度も低下する傾向となり、本クラフト紙の横方向の引張強度と横方向の破断伸びとの積を３０以上にすることが困難となり、破袋防止効果が低下する。
【００４３】
一方、横方向の破断伸びが１０．０％を超えると、原料パルプの繊維配向が横方向となるように、過剰な調成を行って並べなければならず、またクルパック装置にてクレープ加工を過剰に施す必要が生じる。このため、クラフト紙が縦方向に腰のない紙となり、製袋適性が低下するだけでなく、クラフト紙の品質安定性、操業性、製造コスト面においても好ましいものではない。
【００４４】
本発明者によると、例えばニップバーによる加圧を２．５ｋｇ／ｃｍとして、クルパック装置入り側の製造スピード６００ｍ／分、クルパック装置出側の製造スピードを５５０ｍ／分とし、クルパック装置前後での製造スピードの比率（クルパック装置出側の製造スピード／クルパック装置入り側の製造スピード）を、９２％とした場合に、横方向の破断伸びを７．０〜１０．０％とすることができることが分かった。
【００４５】
また、紙を自由に収縮乾燥させる自由乾燥処理によっても、紙の破断伸びを高めることができる。この収縮乾燥の場合は、ファンを用いて紙匹を熱風流に乗せ応力のかからない状態で乾燥させることができる。
【００４６】
また、本クラフト紙は透気度が４０〜１５０秒である。透気度が４０秒未満となると、原料パルプのフリーネスを高める、地合いを悪化させるなどの問題に対する対応が必要となる。このため、一定の引張強度や破断伸びを得ることが難しく、品質バランスの悪いクラフト紙となり、破袋の問題、生産性、生産効率、コストの問題を生じる。一方、透気度が１５０秒を超えると、空気の通過速度が遅くなり通気性が悪化する。このため、例えばクラフト紙が用いられたクラフト紙袋が落下した場合、空気圧による力がかかるため、クラフト紙に大きな力が加わり、強度の増加幅以上にクラフト紙への負担がかかり、破袋しやすくなる。
【００４７】
本発明では、クラフト紙製造時のインレット濃度、リップ開度、フォーミングボードの位置、フォイルの配置、数、フォイルの角度などの抄造条件を変化させて繊維配向を調整し、これにより、（クラフト紙の横方向の引張強度の値／クラフト紙の縦方向の引張強度の値）の比率（以下、「Ｙ／Ｔ比」という。）が３０〜６５％、好ましくは３５〜４５％となるように調整する。
【００４８】
従って、原料の特性を最大限に生かしながら、高い生産性で本クラフト紙を生産することができる。すなわち、Ｙ／Ｔ比が３０％未満であると、原料パルプの繊維は抄紙機の流れ方向に並ぶ傾向が強いため、クラフト紙の横方向の引張強度、破断伸びが低下する傾向になる。すなわち、Ｙ／Ｔ比が３０％未満の場合には、強度が高い原料パルプを製造、調成しなければ、本発明の所望とする横方向の引張強度、破断伸びを得ることができず、破袋が発生しやすい。一方、Ｙ／Ｔ比が６５％を超えると、原料パルプの繊維は抄紙機の幅方向に並ぶ傾向が強いため、クラフト紙の縦方向の引張強度が低下する傾向になる。また、クラフト紙の縦方向の剛度が非常に低下し、縦方向の腰が弱い紙となるため、製袋加工適性が低下する。
【００４９】
繊維配向を調整して、Ｙ／Ｔ比を３０〜６５％にする方法として、抄紙機のワイヤー上での脱水速度を調整し、インレットのスライスリップから噴出するパルプスラリーのジェット流のワイヤー上への着地点をコントロールすることにより調整する方法がある。
【００５０】
すなわち、パルプスラリーのジェット流のワイヤー上への着地点は、スライスの上リップと下リップとの開度、及び上リップの水平位置によってコントロールすることができ、パルプスラリーのジェット流をフォーミングボードの手前側（インレット側）に落とすほど脱水が早くなって、繊維が流れ方向に並ぶ傾向が強くなる。従って、パルプスラリーのジェット流の着地点をフォーミングボードの手前側（インレット側）から向こう側（プレス側）へ移動させるに従い、繊維配向は流れ方向と幅方向にバランスの取れた状態となる。ただし、パルプスラリーのジェット流の着地点が一定地点よりも向こう側（プレス側）へ移動した場合には、再び繊維が流れ方向に並ぶ傾向が強くなってしまう。
【００５１】
また、この際、ジェット流の速度（ｍ／ｍｉｎ．（Ｊ））とワイヤー速度（ｍ／ｍｉｎ．（Ｗ））の比が一つの目安となるが、本発明ではＪ／Ｗ比は０．９５〜１．１０の範囲内で、クラフト紙の縦方向及び横方向の引張強度のバランスが最良となるように適宜選択される。
【００５２】
このようにパルプスラリーのジェット流のワイヤー上への着地点をコントロールすることにより、繊維配向を調整して、Ｙ／Ｔ比を３０〜６５％の範囲に調整することができる。
【００５３】
また、このように繊維配向を調整することで、本クラフト紙が用いられたクラフト紙袋がカットテープを使用して開封される際の切れ方をコントロールすることができる。従って、本クラフト紙自身の剥れを防止することができるので、内容物が特に食品などの場合に、異物の混入を防止することができるという利点もある。
【００５４】
また、本クラフト紙は、例えば底ばり形式のクラフト紙袋の化粧紙及び／または補強紙として用いられることから、表面強度を向上させたり、接着剤との接着性を向上させる種々の手段を適用することが好ましい。
【００５５】
例えば、本クラフト紙の表面に水性物質を主成分とする水性組成物を必要に応じて塗布して、表面強度を向上させても良い。このような水性組成物としては、例えばポリアクリルアミド及びその誘導体、ポリビニルアルコール、セルロース誘導体、澱粉、加工澱粉、ポリスチレン−ブタジエン系、アクリル系、ポリ酢酸ビニル系等のラテックス、ワックスエマルジョン等、この分野で通常用いられる公知の種々の材料を単独で、あるいは２種以上を混合して用いることができる。
【００５６】
また、表面強度を向上させたり、接着剤との接着性を高めるため、本クラフト紙の表面に平滑化処理を施しても良い。この平滑化処理は、例えば加圧可能なリール間でクラフト紙を加圧処理することにより実施することが好ましい。また、平滑化処理を施す際に、クラフト紙の表面に接するロールは平滑な表面を有し、加熱可能な金属製ロールがあることが好ましい。
【００５７】
なお、本クラフト紙における平滑化処理は、上記の平滑化処理の他、クラフト紙を抄紙する過程で、例えば一対の金属ロールを一組または複数組備えたカレンダーロールによるカレンダー処理（マシンカレンダーによるカレンダー処理）、金属製ロールと樹脂製ロールとを一組または複数組備えたカレンダーロールによるカレンダー処理（ソフトカレンダーによるカレンダー処理）、ヤンキードライヤーによる乾燥処理等により実施することもできる。
【００５８】
また、本クラフト紙は、その抄紙方法についても特に限定されるものではないので、酸性抄紙法、中性抄紙法、アルカリ性抄紙法のいずれであってもよい。また、抄紙機も特に限定されるものではないので、例えば長網抄紙機、ツインワイヤー抄紙機等の公知の種々の抄紙機を使用することができる。
【００５９】
上述したように、本クラフト紙を形成することによって、ＪＩＳ−Ｐ３４０１に規定するクラフト紙の規定以上に高い破袋防止効果を有するようになる。
【実施例】
【００６０】
本発明に係るクラフト紙の効果を確認するため、以下のような各種の試料を作成し、これらの各試料に対する品質を評価する試験を行った。なお、本実施例において、配合、濃度等を示す数値は、固形分又は有効成分の重量基準の数値である。また、本実施例で示すパルプ・薬品等は一例にすぎないので、本発明はこれらの実施例によって制限を受けるものではなく、適宜選択可能であることはいうまでもない。
【００６１】
本発明に係る１４種類のクラフト紙（これを「実施例１」〜「実施例３」及び「実施例７」〜「実施例１７」とする）と、これらの１４種類の実施例と比較検討するための５種類のクラフト紙（これを「比較例１」ないし「比較例５」とする）を作製した。なお、以下では実施例４〜実施例６は、それぞれ参考例４〜参考例６と読み替えるものとする。
【００６２】
［実施例１］
針葉樹未晒クラフトパルプ（ＮＵＫＰ）１００質量％を主原料とし、製造したクラフト紙のフリーネスが５５０ｃｃとなるように、原料パルプをレファイナーで叩解、調成し絶乾パルプ重量当り、合成サイズ剤（商品名：ＮＳ７４：ハリマ化成製）０．２％、硫酸バンド３．０％、紙力増強剤としてポリアクリルアミド（商品名：ＤＳ−９５、星光ＰＭＣ製）１．０％を添加して紙料である調成パルプを作製した。
【００６３】
次いで、この調成パルプを、ツインワイヤー型抄紙機（ベルボンドフォーマー）にて、抄紙速度６００ｍ／分で抄造し、クルパック装置にて表１に示すスピード比率でクレープ加工を施し、坪量が１２２ｇ／ｍ２の単層のクラフト紙（実施例１）を作製した。なお、合成サイズ剤、硫酸バンド、紙力増強剤を抄紙工程のミキシングボックス〜インレット間に添加した。
【００６４】
また、このクラフト紙を、ひだなしバルブ付き底ばり袋（ＪＩＳ−Ｚ１５０９  Ｂ−１）のクラフト紙袋の化粧紙として用い、品質評価用の試料を得た。
【００６５】
［実施例２〜３］原料パルプの配合比率、及びクルパック装置のスピード比率を表１に示すように変更したことを除くその他の点は実施例１と同様にして得たクラフト紙。
【００６６】
［実施例４〜９］クラフト紙の原料パルプのフリーネスが、表１に示す値となるように原料パルプをレファイナーで叩解、調成したことを除くその他の点は実施例１と同様にして得たクラフト紙。
【００６７】
［実施例１０〜１４］クルパック装置のスピード比率、及びＪ／Ｗ比を表１に示すように変更したことを除くその他の点は実施例１と同様にして得たクラフト紙。
【００６８】
［実施例１５〜１７］坪量を表１に示すように変更したことを除くその他の点は実施例１と同様にして得たクラフト紙。
【００６９】
［比較例１］原料パルプの配合比率、及びクルパック装置のスピード比率を表１に示す値に変更したことを除くその他の点は実施例１と同様にして得たクラフト紙。
【００７０】
［比較例２］クラフト紙の原料パルプのフリーネスが、表１に示す値となるように原料パルプをレファイナーで叩解、調成したことを除くその他の点は実施例１と同様にして得たクラフト紙。
【００７１】
［比較例３］クルパック装置にてクレープ加工を施さなかったことを除くその他の点は実施例１と同様にして得たクラフト紙。
【００７２】
［比較例４〜５］クルパック装置のスピード比率、及びＪ／Ｗ比を表１に示すように変更したことを除くその他の点は実施例１と同様にして得たクラフト紙。
【００７３】
これらの全実施例及び比較例について、原料パルプの配合比率、フリーネス、クルパック加工の有無、スピード比率、及びＪ／Ｗ比について測定した結果は、表１に示すとおりであった。
【００７４】
また、これらの全実施例及び比較例についての品質評価、すなわち坪量、引張強度、破断伸び、引張強度×破断伸びの値、透気度、製袋適性、及び破袋評価について評価試験を行った。評価結果は、表１に示すとおりであった。なお、坪量、引張強度、破断伸び、及び透気度の評価試験はＪＩＳ−Ｐ８１１１に準拠して温度２３℃±１℃、湿度５０±２％の環境条件で行った。
【００７５】
表１中の「原料パルプ（％）」とは、製造した各クラフト紙の原料パルプの繊維の配合比率をＪＩＳ−Ｐ８１２０に記載の「紙、板紙及びパルプ繊維組成試験方法」に準拠して測定した値である。
【００７６】
また、「フリーネス（ｃｃ）」とは、各試料を約３ｃｍ２の大きさに裁断して約２５ｇの重さの試験片とし、この試験片を１リットルの水に２４時間浸漬した後、ＪＩＳ−Ｐ８２２０に準拠して標準離解機で１５分間離解処理し、試験片が完全に離解していることを目視で確認した後、ＪＩＳ−Ｐ８１２１に準拠してカナダ標準濾水度試験機にて測定した濾水度の値である。
【００７７】
「スピード比率」とは、クルパック装置入り側の製造スピードと、クルパック装置出側の製造スピードとの比率である。
【００７８】
「Ｊ／Ｗ比」とは、インレットのスライスリップから噴出されるパルプスラリーのジェット流の速度（ｍ／ｍｉｎ．（Ｊ））と、ワイヤー速度（ｍ／ｍｉｎ．（Ｗ））との比である。
【００７９】
「坪量（ｇ／ｍ２）」とは、ＪＩＳ−Ｐ８１２４に記載の「紙及び板紙―坪量測定方法」に準拠して測定した値である。
【００８０】
また、「引張強度（ｋＮ／ｍ）」及び「破断伸び（％）」とは、ＪＩＳ−Ｐ８１１３に準拠して測定した値である。また、「Ｙ／Ｔ比」とはクラフト紙の横方向の引張強度の値／クラフト紙の縦方向の引張強度の値である。
【００８１】
「引張×伸び」とは、ＪＩＳ−Ｐ８１１３に準拠して測定した引張強度（ｋＮ／ｍ）と破断伸び（％）の積の値である。
【００８２】
「透気度（秒）」とは、ＪＩＳ−Ｐ８１１７に準拠するガーレー試験機により測定した値である。
【００８３】
「製袋適性」とは、各クラフト紙をひだなしバルブ付き底ばり袋（ＪＩＳ−Ｚ１５０９  Ｂ−１）の化粧紙として使用してクラフト紙袋を製造する際の加工適性を評価したものである。その評価基準は◎印の「従来品と比較し、加工適性に優れる」、○印の「従来品と同等の加工適性である」、△印の「従来品よりも加工適性がやや劣るが許容範囲である」、×印の「従来品よりも加工適性が劣り、効率が低下するため使用できない」の４段階とした。
【００８４】
さらにまた、「破袋評価」とは、各試料をひだなしバルブ付き底ばり袋（ＪＩＳ−Ｚ１５０９  Ｂ−１）の化粧紙として使用してクラフト紙袋を製造し、このクラフト紙袋の破袋を評価したものである。その評価基準は、ＪＩＳ−Ｚ０２１７クラフト紙袋―落下試験方法に準じて、クラフト紙袋を１．２ｍの高さから水平落下させ、従来品との相対評価を行った。評価は、◎印の「従来品と比較し、明らかに破袋し難い」、○印の「従来品と比較して破袋し難い」、△印の「従来品と比較すると、同等であるかまたはやや劣る」、×印の「従来品と比較すると破袋しやすい」の４段階とした。
【００８５】
【表１】
0004803586.tif 000002
表１から、本実施例によれば、実施例１ないし実施例１７、すなわち本発明に係るクラフト紙は品質評価に優れることが分かる。すなわち、製袋時の加工適性、接着性に優れ、しかもクラフト紙袋として内容物を充填した後の搬送、輸送工程における不用意な力が加わった際にもクラフト紙袋が破袋し難いことが分かる。